(57)【要約】      （修正有）【課題】ウレタンが最大発泡時の大きさから硬化する迄に収縮が生じても表皮に表皮皺が生じることなく外観品質が維持できる表皮一体発泡成形品を提供する。【解決手段】発泡樹脂から形成されるパッド３と、その表面を覆う表皮１とを有する表皮一体発泡成形品であって、前記表皮１は、その内面に、前記発泡樹脂よりも高硬度の含侵層２を有する。発泡樹脂の発泡液は含侵層に含侵、もしくは接着し、その結果、表皮の内面に含侵層が接着しているので。発泡後の発泡樹脂が最大膨張率を迎えたときには、含侵層と一体化し、発泡樹脂の収縮が高硬度からなる含侵層により抑えられ、表皮と発泡樹脂との間の。発泡樹脂の収縮による隙間発生を抑えることができるので、表皮に表皮皺発生が防止できる。含侵層は高硬度ワディングからなり、含侵層の内部に炭酸ガスにより発泡ポリウレタンを設置する。【選択図】図２
2015013409.tif 000002
【特許請求の範囲】
【請求項１】
発泡樹脂から形成されるパッドと、
その表面を覆う表皮と
を有する表皮一体発泡成形品であって、
前記表皮は、その内面に、前記発泡樹脂よりも高硬度の含侵層を有することを特徴とする表皮一体発泡成形品。
【請求項２】
前記含侵層は高硬度ワディングからなる請求項１記載の表皮一体発泡成形品。
【請求項３】
前記含侵層の内面に含侵バリアーフィルム層をさらに有する請求項１又は２記載の表皮一体発泡成形品。
【請求項４】
前記含侵層の内面に含侵バリアーフィルム層と連続気泡軟質ポリウレタンフォームをさらに有する請求項１乃至３記載の表皮一体発泡成形品。
【請求項５】
前記発泡樹脂は軟質ポリウレタンフォームに炭酸ガスを混入した原料から形成される請求項１乃至４記載の表皮一体発泡成形品。
【発明の詳細な説明】
【技術分野】
【０００１】
本発明は、表皮内の軟質ポリウレタンフォーム原料に炭酸ガスを混入し、表皮と一体発泡してなる表皮一体発泡成形品に関する。
【背景技術】
【０００２】
従来、ポリウレタンフォーム原料を炭酸ガスにより発泡し、ポリウレタンフォームを得る技術があり（特開２０００−２３００６６号公報）、かかる技術により、表皮一体発泡成形品、例えば、ヘッドレストが製造される。このヘッドレストを製造するには、表皮内に注入した軟質ポリウレタンフォーム原料に炭酸ガスを混入して表皮と一体となるように発泡する。
【０００３】
このような表皮一体発泡成形品では、ポリウレタンフォーム原料のセルサイズを炭酸ガスの膨張力を利用して強制的に膨張させ、発泡倍率を増す低密度発泡工法であり、このように、ポリウレタンフォーム原料のセルサイズが大きくなるということは、樹脂骨格が強制的に伸ばされることとなり、ウレタンとしての強度は低下する。その結果、ウレタンとしての最大発泡時の大きさから硬化するまでの収縮は、ウレタンの樹脂強度が低下した分だけ増し、上記のように、表皮一体発泡成形品であるヘッドレストにあっては、表皮内のウレタンフォームが収縮した分だけ表皮に表皮皺が生じる。
【先行技術文献】
【特許文献】
【０００４】
【特許文献１】特開２０００−２３００６６号公報
【発明の概要】
【発明が解決しようとする課題】
【０００５】
このように、従来の技術では、ウレタンとしての最大発泡時の大きさから硬化するまでの収縮は、ウレタンの樹脂強度が低下した分だけ増し、表皮一体発泡成形品であるヘッドレストにあっては、表皮内のウレタンフォームが収縮した収縮分だけ、表皮とウレタンフォームの間に部分的に隙間が生じ、その隙間による撓みにより表皮に表皮皺が生じて外観品質が悪くなるという不具合が生じていた。また、ウレタンが収縮するので、表皮の内部で発泡する際には、狙い通りのサイズにならないという課題も生じていた。
【０００６】
本発明は、ウレタンが最大発泡時の大きさから硬化するまでの収縮が生じても表皮に表皮皺が生じることなく外観品質が維持できる表皮一体発泡成形品を提供することを目的とする。
【課題を解決するための手段】
【０００７】
上記の目的を達成するため、本発明は、発泡樹脂から形成されるパッドと、その表面を覆う表皮とを有する表皮一体発泡成形品であって、
前記表皮は、その内面に、前記発泡樹脂よりも高硬度の含侵層を有することを特徴とする。
【０００８】
かかる表皮一体発泡成形品では、表皮と一体発泡する際には、前記表皮の内面に、発泡樹脂よりも高硬度の含侵層を有しているので、発泡樹脂の発泡液は含侵層に含侵、もしくは接着し、その結果、表皮の内面に含侵層が接着しているので、発泡後の発泡樹脂が最大膨張率を迎えた時には、含侵層と一体化し、発泡樹脂の収縮が高硬度からなる含侵層により抑えられ、表皮と発泡樹脂との間の、発泡樹脂の収縮による隙間発生を抑えることができるので、表皮に表皮皺発生が防止できる。
【０００９】
前記含侵層は高硬度ワディングからなることが好ましい。発泡樹脂はワディングに含侵し、高硬度ワディングなので、収縮する際には、高硬度ワディングが外形形状を保持しており表皮の皺発生が防止できる。
【００１０】
前記含侵層の内面に含侵バリアーフィルム層をさらに有する。含侵する含侵層が厚くなり、表皮への肌さわりがよくなる。
また、前記含侵層の内面に含侵バリアーフィルム層と連続気泡軟質ポリウレタンフォームをさらに有する。含侵する含侵層が厚くなり、表皮への肌さわりがよくなる。
【００１１】
前記発泡樹脂は軟質ポリウレタンフォームに炭酸ガスを混入した原料から形成される。
かかる表皮一体発泡成形品では、表皮内の軟質ポリウレタンフォーム原料に炭酸ガスを混入し、表皮と一体発泡する際には、前記表皮の内面に、前記軟質ポリウレタンフォーム原料が含侵する含侵層を有し、この含侵層は前記軟質ポリウレタンフォーム原料よりも高硬度からなるので、発泡液は含侵層に含侵し、その結果、炭酸ガスにより発泡されたポリウレタンフォームが最大膨張率を迎えた時には、表皮は含侵層と一体化し、ポリウレタンフォームの収縮が高硬度からなる含侵層により抑えられ、表皮とポリウレタンフォームとの間の、ポリウレタンフォームの収縮による隙間発生を抑えることができるので、表皮に表皮皺発生が防止できる。
【発明の効果】
【００１２】
本発明によれば、発泡樹脂が最大発泡時の大きさから硬化するまでの収縮が生じても表皮に表皮皺が生じることなく外観品質が維持できる表皮一体発泡成形品が得られる。
【図面の簡単な説明】
【００１３】
【図１】本発明に係る表皮一体発泡成形品の一実施形態であるヘッドレストの断面図である。
【図２】図1に示すヘッドレストの要部拡大図である。
【図３】図２に相当する他の実施形態を示す要部拡大図である。
【図４】図２に相当する他の実施形態を示す要部拡大図である。
【発明を実施するための形態】
【００１４】
本発明の一実施形態につき、図1乃至図４に基づき説明する。
本発明に係る表皮一体発泡成形品の一実施形態として、図１に示す、自動車用シートのヘッドレストの場合につき説明する。このヘッドレストは表皮１と、この表皮１の内面１ｄに接着した含侵層となる高硬度ワディング２と、軟質ウレタンフォーム３と、ヘッドレストステー４からなる。表皮１はヘッドレストの後側の後面側表皮１ａと、下側の下面側表皮１ｂと、前側の前面側表皮２ｃとからなり、これら後側の後面側表皮１ａと、下側の下面側表皮１ｂと、前側の前面側表皮２ｃがそれぞれ互いの端部を縫着して袋状になっている。また、前面側表皮２ｃには、その前面に、着座者の頭部が接するので、クッション性をよくするためにクッション部５が形成されている。
【００１５】
図１、図２に示すように、高硬度ワディング２は、表皮１を形成する後面側表皮１ａと、下側の下面側表皮１ｂと、前側の前面側表皮１ｃの裏面、内面に例えば、接着剤で接着されている。接着方法としては、加圧、加熱があるが、いずれの方法であっても、表皮内面に接着できればよい。高硬度ワディング２を表皮１の内面に接着しているのは、ウレタンフォーム３が表皮１の内部で収縮する際に表皮１の変形を抑えるためである。この高硬度ワディング２は、その厚さが０．５乃至５ミリ程で、表皮１の内面に接着されている。
【００１６】
表皮１の内部に、軟質ポリウレタンフォーム原料に炭酸ガスを混入して注入し、表皮１と一体発泡する際には、軟質ポリウレタンフォーム原料が含侵する高硬度ワディング２を表皮１の内面１ｄに接着して設けているので、表皮１の内部のウレタンフォーム原料は、その発泡時に、高硬度ワディング２に含侵することにより、ウレタンフォーム原料は高硬度ワディング２と一体化される。炭酸ガスにより発泡されたウレタンフォーム原料は最大膨張率を迎えた時に、高硬度ワディング２と合体し、収縮するウレタンフォーム原料が高硬度ワディング２の高硬度ゆえの強度により、ウレタンフォーム原料の収縮が抑えられる。そのため、高硬度ワディングを接着した表皮１は撓むことなく外形形状を維持しているので、撓みによる表皮１の表皮皺の発生が防止できる。
【００１７】
図３、図４は他の実施形態を示し、図３に示す実施形態は、表皮１の内面１ｄに、上記で説明した高硬度ワディング２を接着し、さらに、この高硬度ワディング２の内面２ａに含侵バリアーフィルム層６を設けたものである。含侵バリアーフィルム層６を高硬度ワディング２の内面２ａに設けることにより、高硬度ワディング２に発泡液が含侵して硬くなり過ぎを抑えている。そのため、表皮１側のクッション性がよくなる。
【００１８】
また、図４に示す実施形態は、図３に示す実施形態とほぼ同様であるが、図３に示す実施形態において、さらに、含侵バリアーフィルム層６の内面６ａに連続気泡軟質ポリウレタンフォーム７を設けたものである。この連続気泡軟質ポリウレタンフォーム７は、その厚さが０．５乃至５．０ミリで、高硬度ワディング２が発泡液の含侵により硬化しすぎるのを抑えている。そのため、表皮１側のクッション性が一層よくなる。
【００１９】
上記説明では、表皮一体発泡成形品の一実施形態として、自動車用シートのヘッドレストの場合につき説明したが、これに限られず、例えば、自動車用シートのシートクッション、シートバック、またはアームレストであってもよい。また、含侵層としての高硬度ワディング２は、表皮１の後側の後面側表皮１ａと、下側の下面側表皮１ｂと、前側の前面側表皮１ｃのすべての内面１ｄに接着した場合につき説明したが、すべての内面に接着することなく、表皮１の全面に撓みが生じなければ、例えば、表皮１の後側の後面側表皮１ａにだけに接着することもできる。すなわち、撓みが生じやすい表皮１の部分だけに部分的に含侵層を設ければよいことは言うまでもない。
【符号の説明】
【００２０】
１は表皮
２は含侵層たる高硬度ワディング
【図１】
2015013409.tif 000003
【図２】
2015013409.tif 000004
【図３】
2015013409.tif 000005
【図４】
2015013409.tif 000006